ВЫСОКОТЕМПЕРАТУРНЫЕ SCR КАТАЛИЗАТОРЫ

1. Катализатор, содержащий:
микропористое кристаллическое молекулярное сито, содержащее, по меньшей мере, кремний, алюминий и фосфор, имеющее 8-ой кольцевой размер пор; и
переходный металл, загруженный в упомянутое молекулярное сито, причем присутствует такой переходный металл, что загрузка переходным металлом составляет менее чем примерно 1% вес. упомянутого катализатора.
2. Катализатор по п.1, в котором упомянутая загрузка переходным металлом составляет от примерно 0,01 до примерно 0,5% вес.
3. Катализатор по п.1, в котором упомянутым молекулярным ситом является кремнийалюмофосфат.
4. Катализатор по п.3, в котором диоксид кремния составляет более чем 5%.
5. Катализатор по п.3, в котором упомянутое молекулярное сито имеет каркас типа СНА.
6. Катализатор по п.5, в котором упомянутым молекулярным ситом является SAPO-34,
7. Катализатор по п.1, в котором упомянутыми переходными металлами являются Cr, Mn, Fe, Co, Ce, Ni, Cu, Zn, Ga, Mo, Ru, Rh, Pd, Ag, In, Sn, Re, Ir, Au, Pr, Nd, W, Bi, Os или Pt и их комбинации.
8. Катализатор по п.7, в котором упомянутым переходным металлом является Cu, Fe или их комбинации.
9. Катализатор по п.8, в котором упомянутым переходным металлом является Cu.
10. Каталитическое изделие, содержащее подложку, на которой расположен катализатор, описанный в п.1.
11. Каталитическое изделие по п.10, в котором упомянутой подложкой является сотовый носитель катализатора или пластина.
x
12. Способ уменьшения выбросов NO из стационарной газотурбинной установки, содержащий:
x
инжектирование азотсодержащего восстановителя в поток выхлопных газов из упомянутой газотурбинной установки, причем упомянутый поток выхлопных газов содержит NO и имеет температуру более чем 850°F;
x
контактирование упомянутого потока выхлопных газов, содержащего упомянутый азотсодержащий восстановитель, с SCR катализатором с образованием газового потока восстановленных NO, причем упомянутый SCR катализатор содержит
микропористое кристаллическое молекулярное сито, содержащее кремний, алюминий и фосфор и имеющее 8-ой кольцевой размер пор; и
переходный металл, загруженный в упомянутое молекулярное сито, причем загрузка переходным металлом составляет менее чем 1% вес.
13. Способ по п.12, имеющий степень конверсии, по меньшей мере, 80% при рабочей температуре от примерно 850 до примерно 1200°F.
x
3
x
14. Способ по п.12, в котором упомянутый SCR катализатор достигает более чем 80%-ной эффективности восстановления NO при отношении NH:NO менее чем 2.
15. Способ по п.12, в котором упомянутым молекулярным ситом является кремнийалюмофосфат.
16. Способ по п.15, в котором упомянутое молекулярное сито имеет каркас СНА типа.
17. Способ по п.16, в котором упомянутым молекулярным ситом является SAPO-34.
18. Способ по п.12, в котором упомянутым переходным металлом является Cr, Mn, Fe, Co, Ce, Ni, Cu, Zn, Ga, Mo, Ru, Rh, Pd, Ag, In, Sn, Re, Ir, Au, Pr, Nd, W, Bi, Os или Pt и их комбинации.
19. Способ по п.18, в котором упомянутым переходным металлом является Cu, Fe или их комбинации.
20. Способ по п.19, в котором упомянутым переходным металлом является Cu.